НЕПРЕРЫВНЫЙ СПОСОБ ИЗГОТОВЛЕНИЯ КАПИЛЛЯРОВ, ВЫПОЛНЕННЫХ ИЗ ЦВЕТНЫХ СПЛАВОВ

1. Способ изготовления капилляров из цветных сплавов, который включает непрерывное холодное ротационное прессование исходной заготовки со сплошным поперечным сечением, полученной литьем, для получения трубки, имеющей полое поперечное сечение, при этом деформирование прессуемой заготовки достигается только посредством силы трения, охлаждение полученной прессованием трубки до температуры окружающей среды и по меньшей мере один этап холодного волочения полученной прессованием трубки для уменьшения ее диаметра до диаметров, соответствующих капилляру.
2. Способ по п.1, дополнительно включающий этап намотки полученной прессованием трубки в виде мотка перед подачей на этап холодного волочения.
3. Способ по п.1 или 2, в котором упомянутый цветной сплав представляет собой алюминиевый сплав, выбранный из серии от 1000 до 6000 по стандарту UNI EN 573-3.
4. Способ по любому из пп.1-3, в котором сплав представляет собой алюминиевый сплав серии UNI 3103.
5. Способ по любому из предшествующих пунктов, включающий множество этапов холодного волочения, которые выполняют последовательно до тех пор, пока не будет получен внутренний диаметр капилляра в диапазоне от 0,2 до 4,5 мм.
6. Способ по любому из предшествующих пунктов, в котором непрерывное ротационное прессование обеспечивают с использованием колеса с проходящей по периметру бесконечной наружной канавкой, в которой упомянутую заготовку размещают и подают в камеру прессования посредством контакта с выступами в камере для создания достаточного трения для достижения деформации, необходимой для прессования заготовки.
7. Применение непрерывного холодного ротационного прессования, которое создает трение, достаточное для деформирования и прессования заготовки, имеющей сплошное поперечное сечение, в сочетании с по меньшей мере одним этапом холодного волочения, для изготовления капилляров из цветных сплавов.
8. Применение по п.7, в котором цветной сплав представляет собой алюминиевый сплав серии 1000-6000 по стандарту UNI EN 573-3, в частности, алюминиевый сплав серии UNI 3103.
9. Применение по п.7 или 8, в котором капилляр имеет внутренний диаметр 0,2-4,5 мм.